(57)【要約】【課題】集電体材料であるアルミニウム表面を改質させ活物質との付着性を向上させ、集電体と活物質を含む被膜との間で生じる電気抵抗を低減することを可能とした集電体材料の提供。【解決手段】集電体に使用するアルミニウム表面に亜鉛被膜、さらにその上にクロム被膜を備えることを特徴とする集電体材料を使用することで、集電体と活物質を含む被膜との間で生じる電気抵抗を低減する。更に、内部抵抗の要因となっているアルミニウム表面の酸化被膜を除去した上でアルミニウム表面を改質した集電体材料。【選択図】なし【特許請求の範囲】
【請求項１】
アルミニウム又はアルミニウム合金表面に亜鉛又は亜鉛組成物被膜、更にその上にクロム又はクロム組成物被膜が形成されていることを特徴とする蓄電デバイス用集電体材料。
【請求項２】
使用するアルミニウム又はアルミニウム合金が予め酸化被膜除去処理済品であることを特徴とする請求項１記載の蓄電デバイス用集電体材料。
【請求項３】
亜鉛又は亜鉛組成物被膜の形成をジンケート処理方法を用いて行ったことを特徴とする請求項１または請求項２記載の蓄電デバイス用集電体材料。
【請求項４】
クロム又はクロム組成物被膜の形成をクロメート処理方法を用いて行ったことを特徴とする請求項１〜請求項３のいずれかに記載の蓄電デバイス用集電体材料。
【請求項５】
亜鉛又は亜鉛組成物被膜の厚みが０．０１μｍ以上５μｍ以下であることを特徴とする請求項１〜請求項４のいずれかに記載の蓄電デバイス用集電体材料。
【請求項６】
クロム又はクロム組成物被膜の厚みが０．０１μｍ以上５μｍ以下であることを特徴とする請求項１〜請求項５のいずれかに記載の蓄電デバイス用集電体材料。
【発明の詳細な説明】
【技術分野】
【０００１】
本発明は、蓄電デバイス用集電体材料に関するものであり、蓄電デバイスとしては二次電池、キャパシタ等があり、更に特定すればリチウムイオン二次電池、リチウムイオンキャパシタがある。
【背景技術】
【０００２】
リチウムイオン二次電池やリチウムイオンキャパシタにおいて主に正極集電体として使用されるアルミニウムは、通常の取扱いでは表面に強固な酸化被膜を有するために有機系材料、無機系材料に関わらず付着性が低い金属であり、製造工程でのハンドリングや使用時の充放電による繰り返しの膨張収縮により、アルミニウム箔上に付着させた活物質層が剥離することがある。更に、アルミニウム表面の酸化被膜は蓄電デバイスの内部抵抗増大の要因となり問題となっている。また、最近では、正極活物質にリン酸鉄リチウムを用いたリチウムイオン二次電池の開発が進められているが、活物質を含むペーストを水性ペーストとする場合があり、有機溶剤系のペーストと比較して更に付着性の維持が困難となっている現状がある。
【０００３】
活物質層と集電体の付着性向上の手段としては、集電体と活物質層との間に接着層を設ける方法が公知である（特許文献１〜３）。特許文献１には炭素微粒子と有機溶媒に対して膨潤性のないイオン透過性化合物で構成される接着層を用いる方法が提案されており、特許文献２にはアルミニウム箔表面に炭素含有の接着層を付与し低酸素状態で熱処理することによって接着層とアルミニウム箔表面との間にアルミニウムの炭化物を形成させる方法が提案されている。特許文献３にはアルミニウム箔表面にベーマイト処理を施し、正極材に対するアンカー効果を有する接着層を形成させる方法が提案されている。
【先行技術文献】
【特許文献】
【０００４】
【特許文献１】特開２０１０−１３５３３８
【特許文献２】特開２００８−２８３１５２
【特許文献３】特許４２５０８０９
【発明の概要】
【発明が解決しようとする課題】
【０００５】
しかしながら、集電体と活物質層との間に接着層を設ける方法は、集電体と接着層および接着層と活物質層との付着性が改善されていると考えられるが、未だ集電体と接着層の付着性が十分とは言えず、かつ接着層自体が内部抵抗を増大させる要因となっている。
【０００６】
そこで本発明は、集電体材料であるアルミニウム表面を改質させ、活物質との付着性向上を図り、集電体と活物質を含む被膜との間で生じる電気抵抗を低減することを可能とした集電体材料を提供する。更に、内部抵抗の主要因の一つとなっているアルミニウム表面の酸化被膜を除去した上でアルミニウム表面を改質した集電体材料について提供する。
【課題を解決するための手段】
【０００７】
本発明は、以下の各項よりなる。
項１.
アルミニウム又はアルミニウム合金表面に亜鉛又は亜鉛組成物被膜、更にその上にクロム又はクロム組成物被膜が形成されていることを特徴とする蓄電デバイス用集電体材料である。
項２.
使用するアルミニウム又はアルミニウム合金が予め酸化被膜除去処理済品であることを特徴とする項１記載の蓄電デバイス用集電体材料である。
項３.
亜鉛又は亜鉛組成物被膜の形成をジンケート処理方法を用いて行ったことを特徴とする項１または項２記載の蓄電デバイス用集電体材料である。
項４.
クロム又はクロム組成物被膜の形成をクロメート処理方法を用いて行ったことを特徴とする項１〜項３のいずれかに記載の蓄電デバイス用集電体材料である。
項５.
亜鉛又は亜鉛組成物被膜の厚みが０．０１μｍ以上５μｍ以下であることを特徴とする項１〜項４のいずれかに記載の蓄電デバイス用集電体材料である。
項６.
クロム又はクロム組成物被膜の厚みが０．０１μｍ以上５μｍ以下であることを特徴とする項１〜項５のいずれかに記載の蓄電デバイス用集電体材料である。
【発明の効果】
【０００８】
本発明により表面が改質されたアルミニウムを集電体として用いることで、活物質との付着性が向上し、また集電体と活物質を含む被膜との間で生じる電気抵抗が低減される。更に、アルミニウム表面の酸化被膜を除去した上でアルミニウム表面を改質した集電体材料にあっては特に電気抵抗低減という点において更に良好な結果が得られる。これにより良好な出力特性が付与される。
本発明で提供する材料は、リチウムイオン二次電池の正極材料に限定されず、一次電池、二次電池、キャパシタ等を含む蓄電デバイスの正極および負極の材料として使用することができる。
【発明を実施するための形態】
【０００９】
以下、本発明の好適な実施形態について説明する。
【００１０】
本発明で用いるアルミニウム箔としては、特に限定されず、純アルミニウム又はアルミニウム合金を用いることができる。本発明で用いられるアルミニウムは、その組成として、鉛（Ｐｂ）、珪素（Ｓｉ）、鉄（Ｆｅ）、銅（Ｃｕ）、マンガン（Ｍｎ）、マグネシウム（Ｍｇ）、クロム（Ｃｒ）、亜鉛（Ｚｎ）、チタン（Ｔｉ）、バナジウム（Ｖ）、ガリウム（Ｇａ）、ニッケル（Ｎｉ）およびホウ素（Ｂ）の少なくとも１種の合金元素を必要範囲内において添加したアルミニウム合金、または、上記の不可避的不純物元素の含有量を限定したアルミニウムも含む。なお、アルミニウム箔として純アルミニウムを用いる場合、その純度は９９．３％以上であるのが好ましい。
【００１１】
アルミニウム箔の厚みは、特に限定されないが、箔の力学的強度と蓄電容量のバランスから５μｍ以上１００μｍ以下の範囲であるのが好ましい。また、その箔は穴があいているものでも良く特に限定はしない。
【００１２】
上記のアルミニウム箔は、公知の方法によって製造されるものを使用することができる。たとえば、上記の所定の組成を有するアルミニウムまたはアルミニウム合金の溶湯を調製し、これを鋳造して得られた鋳塊を適切に均質化処理する。その後、この鋳塊に熱間圧延と冷間圧延を施すことにより、アルミニウム箔を得ることができる。なお、上記の冷間圧延工程の途中で、１５０℃以上４００℃以下の範囲内で中間焼鈍処理を施してもよい。
【００１３】
アルミニウム箔表面を被覆する亜鉛被膜は、亜鉛又は亜鉛組成物を用いることができる。亜鉛組成物は亜鉛を９０重量％以上含み、亜鉛以外に銅、ニッケル、鉄等の元素を１種類以上含む組成物を例示することができる。
【００１４】
亜鉛又は亜鉛組成物被膜の形成方法は、通常用いられるめっき方法であれば特に限定されず、具体的には、乾式めっき又は湿式めっきを例示することができる。
【００１５】
乾式めっきとしては、スパッタリング法によりアルミニウムに対して付着性が良好な亜鉛又は亜鉛組成物被膜を得ることができる。また、真空中での前処理として逆スパッタを用いる方法を組合せて用いてもよい。いずれの場合も、以下に示す湿式の前処理である酸化被膜除去をそれらの前処理として実施する。また、酸化被膜除去と合わせて、脱脂、粗化処理等の前処理を組合せて用いても良い。
【００１６】
湿式めっきとしては、アルカリ性水溶液を含む亜鉛浴を使用するジンケート処理を用いることができる。ジンケート処理は、その前処理として酸化被膜除去を実施することに加え、亜鉛めっきは置換めっきでありアルミニウムと亜鉛浴中の亜鉛が置換して亜鉛又は亜鉛組成物被膜を形成する為、最終のめっき段階で薄く残った酸化被膜を除去しながら亜鉛又は亜鉛組成物被膜を形成することができる。ジンケート処理は酸化被膜を除去した上で亜鉛又は亜鉛組成物被膜を形成する方法として最適であり、本発明で提供する集電体材料の作成方法として最も好適である。また、ジンケート処理の前処理としてアルミニウム表面の粗化処理を付加することができる。
【００１７】
ジンケート処理とは、少なくとも亜鉛浴にアルミニウムを浸して亜鉛置換する工程を含み、適宜、前処理工程として脱脂工程、酸化被膜除去（エッチング）工程、スマット除去工程が行われることが好ましい。亜鉛浴とは、少なくとも酸化亜鉛を含み、適宜、水酸化ナトリウム、ロッシェル塩、硫酸ナトリウムを成分として含む亜鉛置換処理浴のことを言う。
【００１８】
脱脂工程とは、アルミニウム又はアルミニウム合金表面に付着している油分を除去する工程であり、一般的には、ナトリウム塩と界面活性剤を用いたアルカリ性溶液で行う。ナトリウム塩はリン酸ナトリウム、メタリン酸ナトリウム、メタ珪酸ナトリウム、オルソリン酸ナトリウム、炭酸ナトリウム、重炭酸ナトリウム等が例示され、リン酸ナトリウム、メタ珪酸ナトリウムであることが好ましい。界面活性剤は脂肪酸ジエタノールアミド、イソプロパノールアミド、ポリオキシエチレン脂肪酸エステル等のノニオン界面活性剤、アルキルベンゼンスルホン酸、アルキルアリルスルホン酸等の陰イオン界面活性剤が使用できる。処理は５０℃〜７０℃で１分〜５分で行うことがよい。
【００１９】
酸化被膜除去（エッチング）工程とは、アルカリ溶液又は酸でアルミニウム又はアルミニウム合金をエッチングすることで酸化被膜を除去する工程であり、水酸化ナトリウム、塩酸等を用いて行うことができる。酸化被膜除去（エッチング）工程は、脱脂工程の後に（好ましくは、水洗処理工程を経て）行うことが好ましい。処理は水酸化ナトリウムを使用する場合は５０℃〜６０℃で０．５分〜１分、塩酸を使用する場合は３０℃〜４０℃で１分〜３分で行うことがよい。
【００２０】
スマット除去工程は、酸化被膜除去時に生じたスマット（酸化アルミニウム、アルミニウム）、アルミニウム又はアルミニウム合金に含まれている不純物（二酸化珪素、酸化マグネシウム）を除去する工程であり、酸化被膜除去（エッチング）工程の後に（好ましくは、水洗処理工程を経て）行うことが好ましい。一般的には硝酸、フッ化物を使用することができ、処理は２０℃〜３０℃で１０秒〜６０秒で行うことがよい。
【００２１】
亜鉛置換工程は、薄く残っている酸化被膜が除去され新しく露出した活性な面に亜鉛が置換析出する工程であり、スマット除去工程の後に（好ましくは、水洗処理工程を経て）行うことが好ましい。処理は２０℃〜４０℃で１０秒〜６０秒で行うことがよい。
【００２２】
ジンケート処理においては、亜鉛置換工程を二度以上行う（本願ではダブルジンケート処理とする）ことが好ましい。ダブルジンケート処理をすることにより、アルミニウム又はアルミニウム合金表面により緻密に亜鉛が被膜される点で好ましい。亜鉛置換工程を二度行う場合には、上記の亜鉛置換工程の後に（好ましくは、水洗処理工程を経て）、酸浸漬工程を行い（好ましくは、水洗処理工程を経て）、再度亜鉛置換工程を行うことが好ましい。
【００２３】
アルミニウム箔表面の亜鉛又は亜鉛組成物被膜の厚みは、本発明の目的を達成することができれば特に限定されないが、被膜の成形性と内部電気抵抗の関係から０．０１μｍ以上５μｍ以下の範囲であるのが好ましく、０．１μｍ以上１μｍ以下が最も好ましい。
【００２４】
亜鉛又は亜鉛組成物被膜で覆われたアルミニウム箔表面を被覆するクロム被膜は、クロム又はクロム組成物を用いることができる。クロム組成物はクロムを９０重量％以上含み、クロム以外にコバルト、亜鉛、ケイ素等の元素を１種類以上含む組成物を例示することができる。
【００２５】
クロム又はクロム組成物被膜の形成方法は、クロメート処理を挙げることができ、エッチング法、電解法、塗布法のいずれも選択できるが、溶解性、耐食性といった観点からエッチング法が好ましい。エッチングクロメート処理としては、クロム酸クロメート処理、リン酸クロメート処理を挙げることができる。
【００２６】
上記のエッチングクロメート処理は、アルカリ又は酸浸漬工程を行い（好ましくは、水洗処理工程を経て）、クロム置換工程を行うことが好ましい。処理は１５〜７０℃で３〜６０秒間クロム浴中浸漬又は液を噴霧することにより行われることが好ましい。
【００２７】
アルミニウム箔表面のクロム又はクロム組成物被膜の厚みは、本発明の目的を達成することができれば特に限定されないが、被膜の成形性と内部電気抵抗の関係から０．０１μｍ以上５μｍ以下の範囲であるのが好ましく、０．０５μｍ以上１μｍ以下が最も好ましい。
【００２８】
本発明の蓄電デバイス用集電体材料の評価は、本発明の集電体材料に公知の活物質層を形成し、公知のセパレーター、電解液、電解質等を用いて作成した二次電池又はキャパシタを使って行うことができる。
【実施例】
【００２９】
以下、実施例および比較例を挙げて具体的に本発明について説明するが、本発明は下記実施例に限定されるものではない。
（実施例１）
【００３０】
厚みが３０μｍのアルミニウム箔（ＪＩＳ  Ｈ−４０００  Ａ１０８５−Ｈ１８）を用意し、以下のジンケート処理とクロメート処理を行った。ジンケート処理は亜鉛置換を２度行うダブルジンケート処理とした。ジンケート処理とクロメート処理の諸条件は表１に示す。被膜の厚みは走査型電子顕微鏡（ＳＥＭ）観察で測定し、ダブルジンケート処理後の亜鉛被膜が０．５〜０．８μｍの範囲、クロメート処理後のクロム被膜が０．４〜０．６μｍの範囲であった。
アルカリ脱脂→水洗→エッチング→スマット除去→水洗→亜鉛置換→水洗→酸浸漬→水洗→亜鉛置換→水洗→酸浸漬→水洗→クロム置換→水洗
以下、全ての実施例および比較例で厚み３０μｍのアルミニウム箔（ＪＩＳ  Ｈ−４０００  Ａ１０８５−Ｈ１８）を用いた。
【００３１】
次に、正極活物質、導電助剤、結着材および溶剤からなる正極ペーストを用いて厚さ５０μｍの正極活物質層を形成し正極とした。この際、正極活物質はリン酸鉄リチウム、導電助剤としてアセチレンブラック、結着材としてはスチレン−ブタジエンゴム/カルボキシメチルセルロースのナトリウム塩（重量比２/１）、溶剤としては水を用いた。各成分の組成比は正極活物質：導電助剤：結着材：溶剤＝４８：３：１：４８（重量比）とした。負極活物質は天然グラファイトを用い、導電助剤：結着材：溶剤＝４８：３：１：４８（重量比）からなる負極ペーストを作り、負極集電体の銅箔上に形成し負極とした。更に、前記正極と負極との間にセパレーターを組み込み、これらに有機電解液を含浸させ２０３２型コインセルのリチウムイオン二次電池を得た。
（実施例２）
【００３２】
アルミニウム箔に以下の工程でジンケート処理とクロメート処理を行った。ジンケート処理とクロメート処理の諸条件は表１に示す。被膜の厚みは、ダブルジンケート処理後の亜鉛被膜が０．５〜０．８μｍの範囲、クロメート処理後のクロム被膜が０．４〜０．６μｍの範囲であった。
アルカリ脱脂→水洗→エッチング→スマット除去→水洗→亜鉛置換→水洗→酸浸漬→水洗→亜鉛置換→水洗→酸浸漬→水洗→クロム置換→水洗
実施例１と実施例２との違いは、ジンケート処理のエッチングに実施例１では水酸化ナトリウムを使用し、実施例２では塩酸を使用した点である。エッチング剤を変えることによってアルミニウム箔表面の表面粗さを大きくすることができた。この様にジンケート処理を施したアルミニウム箔を準備し、実施例１に示した方法にてリチウムイオン二次電池を作製した。
（比較例１）
【００３３】
アルミニウム箔に以下の工程でジンケート処理のみを行った。ジンケート処理の諸条件は表１に示す。
アルカリ脱脂→水洗→エッチング→スマット除去→水洗→亜鉛置換→水洗→酸浸漬→水洗→亜鉛置換→水洗
この様にジンケート処理のみを施したアルミニウム箔を準備し、実施例１に示した方法にてリチウムイオン二次電池を作製した。
（比較例２）
【００３４】
アルミニウム箔に以下の工程でクロメート処理のみを行った。ジンケート処理の諸条件は表１に示す。
アルカリ脱脂→水洗→エッチング→スマット除去→水洗→クロム置換→水洗
この様にクロメート処理のみを施したアルミニウム箔を準備し、実施例１に示した方法にてリチウムイオン二次電池を作製した。
（比較例３）
【００３５】
アルミニウム箔表面に亜鉛ならびにクロム被膜を被覆せずに実施例１に示した方法によりリチウムイオン二次電池を得た。
【００３６】
【表１】
2014107194.tif 000002
【００３７】
以上のようにして作製された実施例１および２、比較例１〜３の各試料について活物質層と集電体材料との間の付着性、二次電池の内部抵抗および充放電サイクル特性を評価した。評価結果を表２に示す。
【００３８】
活物質層と集電体材料との間の付着性は、実施例１および２、比較例１〜３のそれぞれの方法で作成した集電体材料に正極活物質層を形成した正極板を準備し、ＪＩＳ  Ｋ−５６００−５−６に準じて２５マスの格子パターン（カット間隔２ｍｍ）のクロスカット法試験を行い、剥離状態を０〜５の６段階で評価した。数字が小さい方ほど付着性が良好であることを示す。
【００３９】
充放電サイクル特性の評価は、実施例１および２、比較例１〜３のそれぞれの方法で作成したリチウムイオン二次電池について行った。なお、電圧範囲は２．５〜３．８Ｖとした。測定は、２５℃、１Ｃにて初期３サイクル目と５００サイクル目とを比較した容量減少率を百分率で示した。容量の減少率が低いほどリチウムイオン二次電池において優れていることを示している。
【００４０】
内部抵抗は、実施例１および２、比較例１〜３のそれぞれの方法で作成したリチウムイオン二次電池について測定した。測定法は交流四端子法で、周波数１ｋＨｚ、１０ｍＡで測定した。抵抗値は値が小さいほどリチウムイオン二次電池において優れていることを示している。
【００４１】
表２の結果から、正極活物質にリン酸鉄リチウムを使用した場合について、実施例１および２は比較例１および３と比較して正極活物質層のアルミニウム箔に対する付着性が向上し、内部抵抗が低く抑えられていることが示された。容量減少率の結果から、亜鉛被膜のみおよびクロム被膜のみよりも、両被膜を有したアルミニウム箔集電体の適用により、リチウムイオン二次電池のサイクル特性を向上させることが示された。亜鉛被膜の上に更にクロム被膜を有することにより、亜鉛被膜よりも正極活物質との密着性が向上し、内部抵抗が低く抑えられることで電池のサイクル寿命に効果があると考えられる。
【００４２】
【表２】
2014107194.tif 000003
【産業上の利用可能性】
【００４３】
本発明は蓄電デバイスの内部抵抗低減、サイクル寿命の向上を可能とした集電体を提供するものである。最近の蓄電デバイスは、より高速の充放電を要求される自動車分野等において内部抵抗の低減が重要な課題である。本発明の集電体は自動車に搭載される蓄電デバイスに応用されるに適している。